(57)【要約】【課題】剛性、耐落錘衝撃性に優れた成形体を提供すること。【解決手段】（Ａ）樹脂成分（ａ）、（Ｂ）エチレン／αオレフィン共重合体（ｂ）、および、（Ｃ）エチレン／／エチレン／αオレフィン・ブロック共重合体（ｃ）、からなる溶融成形体中に、（Ｄ）平均繊維長が１〜６ｍｍの繊維（ｄ）、が分散している成形体であって、樹脂成分（ａ）が、アイソタクチックペンタッド分率（Ｐ）が９６％以上であるプロピレン重合体成分を有し、共重合体（ｂ）のムーニー粘度（ＭＬ１＋４：ＪＩＳ  Ｋ  ６３００に準拠し、１００℃で測定。）が５〜１００である。【選択図】なし【特許請求の範囲】
【請求項１】
（Ａ）樹脂成分（ａ）、（Ｂ）エチレン／αオレフィン共重合体（ｂ）、および、（Ｃ）エチレン／／エチレン／αオレフィン・ブロック共重合体（ｃ）、を含んでなる溶融成形体中に、（Ｄ）平均繊維長が１〜６ｍｍの繊維（ｄ）、が分散している成形体であって、
樹脂成分（ａ）が、アイソタクチックペンタッド分率（Ｐ）が９６％以上であるプロピレン重合体・ブロック成分を８０〜１００重量％、エチレン／プロピレン共重合体・ブロック成分を２０〜０重量％の範囲で含む、プロピレン単独重合体もしくはプロピレン／／エチレン／プロピレン・ブロック共重合体であり、
共重合体（ｂ）が、（Ａ）〜（Ｄ）の合計量の重量基準で、０．５〜３０重量％含有されており、そのムーニー粘度（ＭＬ１＋４：ＪＩＳ  Ｋ  ６３００に準拠し、１００℃で測定。）が５〜１００であり、
共重合体（ｃ）が、（Ａ）〜（Ｄ）の合計量の重量基準で、０．５〜６重量％含有されており、エチレン重合体・ブロック成分を１０〜５０重量％、エチレン／αオレフィン共重合体・ブロック成分を９０〜５０重量の範囲で含む、エチレン／／エチレン／αオレフィン・ブロック共重合体である、
成形体。
【請求項２】
樹脂成分（ａ）が、アイソタクチックペンタッド分率（Ｐ）が９６％以上であるプロピレン重合体・ブロック成分を８０〜１００重量％、エチレン／プロピレン共重合体・ブロック成分を２０〜０重量％の範囲で含む、プロピレン単独重合体もしくはプロピレン／／エチレン／プロピレン・ブロック共重合体を、不飽和カルボン酸もしくはその無水物で変性したものである、請求項１記載の成形体。
【請求項３】
繊維（ｄ）が、ガラス繊維である、請求項１もしくは２に記載の成形体。
【発明の詳細な説明】
【０００１】
【発明の属する技術分野】
本発明は、繊維を含有する成形体に関する。
【０００２】
【従来の技術】
強化用連続繊維束に溶融ポリプロピレン樹脂を含浸させたのち引抜き成形し、２〜５０ｍｍの長さにペレタイズすることにより得られる、いわゆる長繊維強化ポリプロピレン樹脂組成物は、機械的強度や耐衝撃性に優れた成形体を与えるため、自動車部品用途、工業部品用途等に広く使われている。しかし、落錘衝撃が加わるような場面での耐衝撃性が未だ不充分であり、また、落錘等の衝撃を加えたときに、その破損面にはシャープエッジが発生し、自動車内外装部材としては満足できるものではなかった。
【０００３】
これまで、長繊維強化ポリプロピレン樹脂組成物としては、例えば、アイソタクチックプロピレン単独重合体・ブロック成分、および、アイソタクチックプロピレン／エチレン共重合体・ブロック成分、とからなる結晶性プロピレン／／プロピレン／エチレン・ブロック共重合体と、これを不飽和カルボン酸もしくはその無水物で変性したものとの混合物で、メルトフローレートが５０ｇ／１０分以上である混合物３５〜７５重量％に、長さ２〜５０ｍｍのガラス長繊維２５〜６５重量％を含有させた長繊維強化ポリプロピレン樹脂組成物と、これを用いた成形体などが知られている（例えば、特許文献１参照。）。しかし、剛性と耐落錘衝撃特性に優れた成形体は未だ知られておらず、かかる成形体が要望されていた。
【０００４】
【特許文献１】
特開２００２−２２９８７９公報
【０００５】
【発明が解決しようとする課題】
本発明の目的は、耐落錘衝撃性に優れた成形体を提供することである。
また、本発明の別の目的は、剛性と耐落錘衝撃性とのバランスに優れた成形体を提供することである。
また、本発明の別の目的は、耐落錘衝撃性に優れ、成形体の破壊面において、シャープエッジの発生が低減された、成形体を提供することである。
【０００６】
【課題を解決するための手段】
本発明者らは、上記課題を解決すべく鋭意検討した。その結果、特定のプロピレン単独重合体もしくはプロピレン／／エチレン／プロピレン・ブロック共重合体、特定の粘度のエチレン／αオレフィン共重合体、及び、特定のエチレン／／エチレン／αオレフィン・ブロック共重合体からなる溶融成形体中に、特定の長さの繊維が分散されてなる成形体が、上記課題の解決に対しきわめて有用であることを見出し、この知見に基づいて本発明を完成した。
【０００７】
本発明は、下記（１）〜（３）に示される。
（１）（Ａ）樹脂成分（ａ）、（Ｂ）エチレン／αオレフィン共重合体（ｂ）、および、（Ｃ）エチレン／／エチレン／αオレフィン・ブロック共重合体（ｃ）、を含んでなる溶融成形体中に、（Ｄ）平均繊維長が１〜６ｍｍの繊維（ｄ）、が分散している成形体であって、
樹脂成分（ａ）が、アイソタクチックペンタッド分率（Ｐ）が９６％以上であるプロピレン重合体・ブロック成分を８０〜１００重量％、エチレン／プロピレン共重合体・ブロック成分を２０〜０重量％の範囲で含む、プロピレン単独重合体もしくはプロピレン／／エチレン／プロピレン・ブロック共重合体であり、
共重合体（ｂ）が、（Ａ）〜（Ｄ）の合計量の重量基準で、０．５〜３０重量％含有されており、そのムーニー粘度（ＭＬ１＋４：ＪＩＳ  Ｋ  ６３００に準拠し、１００℃で測定。）が５〜１００であり、
共重合体（ｃ）が、（Ａ）〜（Ｄ）の合計量の重量基準で、０．５〜６重量％含有されており、エチレン重合体・ブロック成分を１０〜５０重量％、エチレン／αオレフィン共重合体・ブロック成分を９０〜５０重量の範囲で含む、エチレン／／エチレン／αオレフィン・ブロック共重合体である、
成形体。
【０００８】
（２）樹脂成分（ａ）が、アイソタクチックペンタッド分率（Ｐ）が９６％以上であるプロピレン重合体・ブロック成分を８０〜１００重量％、エチレン／プロピレン共重合体・ブロック成分を２０〜０重量％の範囲で含む、プロピレン単独重合体もしくはプロピレン／／エチレン／プロピレン・ブロック共重合体を、不飽和カルボン酸もしくはその無水物で変性したものである、前記（１）に記載の成形体。
【０００９】
（３）繊維（ｄ）が、ガラス繊維である、前記（１）もしくは（２）に記載の成形体。
【００１０】
【発明の実施の形態】
本発明の成形体は、（Ａ）樹脂成分（ａ）、（Ｂ）エチレン／αオレフィン共重合体（ｂ）、（Ｃ）エチレン／／エチレン／αオレフィン・ブロック共重合体（ｃ）、および、（Ｄ）繊維（ｄ）を含んでなる。エチレン／αオレフィン共重合体（ｂ）は、（Ａ）〜（Ｄ）の合計量の重量基準で、０．５〜３０重量％、剛性と耐衝撃性、特に耐落錘衝撃性とのバランスの点で、好ましくは５〜２０重量％、エチレン／／エチレン／αオレフィン共重合体（ｃ）は、（Ａ）〜（Ｄ）の合計量の重量基準で、０．５〜６重量％、剛性と耐衝撃性、特に耐落錘衝撃性とのバランスの点で、好ましくは１〜５重量％含まれる。（Ａ）〜（Ｄ）の各成分の合計量が１００重量％であるという条件のもとに、樹脂成分（ａ）は、剛性などの点から、（Ａ）〜（Ｄ）の合計量の重量基準で、好ましくは２０〜９４重量％、さらに好ましくは３０〜７０重量％、繊維（ｄ）は、剛性、耐熱性、耐衝撃性、および、成形性などの点から、（Ａ）〜（Ｄ）の合計量の重量基準で、好ましくは５〜６０重量％、さらに好ましくは２０〜５０重量％の範囲で含まれる。
【００１１】
樹脂成分（ａ）は、プロピレン重合体・ブロック成分を８０〜１００重量％、剛性などの点で、好ましくは９０〜１００重量％、エチレン／プロピレン共重合体・ブロック成分を２０〜０重量％、好ましくは１０〜０重量％の範囲で含む、プロピレン単独重合体もしくはプロピレン／／エチレン／プロピレン・ブロック共重合体である。
【００１２】
本発明の成形体に使用する樹脂成分（ａ）において、そのプロピレン重合体・ブロック成分のアイソタクチックペンタッド分率（Ｐ）は、成形体の耐落錘衝撃性や、耐落錘衝撃性と剛性とのバランスなどの点で、９６％以上であることが必要であり、９７％以上であることがより好ましい。Ｐは、分子鎖中のペンタッド単位でのアイソタクチック分率を表し、Ｍａｃｒｏｍｏｌｅｃｕｌｅｓ  ８６８７（１９７５）に基づき、１３Ｃ−ＮＭＲを使用して測定できる。
【００１３】
また、本発明で使用する樹脂成分（ａ）において、そのプロピレン重合体・ブロック成分は、成形性などの点で、メルトフローレート（ＭＦＲ）が、５〜２００ｇ／１０分の範囲であるのが好ましく、５０〜２００ｇ／１０分の範囲であるのがより好ましい。
尚、本発明で言う「メルトフローレート（ＭＦＲ）」は、温度２３０℃、荷重２１．１８Ｎの条件下、ＪＩＳ  Ｋ６７５８に準拠し測定して得られた値である。
【００１４】
本発明で使用する樹脂成分（ａ）において、そのエチレン／プロピレン共重合体・ブロック成分は、エチレン単位の含有量が、エチレン／プロピレン共重合体・ブロック成分の重量基準で、４０〜６０重量％の範囲であることが、成形体の剛性、耐落錘衝撃性などの点で好ましく、さらに好ましくは３５〜５５重量％の範囲であり、さらに好ましくは４５〜５５重量％の範囲である。
【００１５】
尚、ここで言うエチレン単位の含有量は、予めエチレンとαオレフィン（プロピレンなど）との反応量比を変化させた共重合体を作り、これを標準サンプルとして赤外吸収スペクトルにより検量線を作成しておき、その検量線を利用して赤外吸収スペクトルにより求めた値である。
【００１６】
樹脂成分（ａ）の製法は、特に限定されず、公知のいずれの方法も採用可能である。一例としては、特開平８−２６９１２４号に開示された高立体規則性触媒、すなわち、少なくともマグネシウム原子、チタン原子、ハロゲン原子、多価カルボン酸エステルを含む固体触媒成分と、トリエチルアルミニウムなどの有機アルミニウム化合物、およびｔ−ブチルトリエトキシキシシランなどの電子供与性化合物から得られる高立体規則性触媒を用いて、プロピレンを単独重合するか、もしくは、プロピレンを重合したのち引き続きプロピレンとエチレンとを共重合する方法を挙げることができる
【００１７】
本発明で使用する後述の繊維（ｄ）が、ガラス繊維や炭素繊維などである場合には、樹脂成分（ａ）は、剛性および耐衝撃性などの点で、不飽和カルボン酸もしくはその無水物でこれを変性したのち使用するのが好ましい。尚、本発明では、樹脂成分（ａ）は、変性されていないものと変性されたものとの混合物であってもよく、例えば、変性されていないものを、１０〜９９重量％、変性されたものを、９０〜１重量％の範囲で含んでいてもよい。本発明で使用する変性された樹脂成分（ａ）のメルトフローレート（ＭＦＲ）は、剛性と耐落錘衝撃性などの点から、８０〜３００ｇ／１０分の範囲であるのが好ましく、８０〜２００ｇ／１０分の範囲であるのがさらに好ましい。
【００１８】
樹脂成分（ａ）の変性方法は、特に限定されないが、樹脂成分（ａ）１００重量部に対し、不飽和カルボン酸もしくはその無水物０．１〜１重量部、および、有機過酸化物０．０１〜０．５重量部を加えて、溶融混練する方法を例示できる。有機過酸化物は、樹脂中への官能基の導入（カルボニル基の導入）、および、分子量の調整などの目的で使用される。また、樹脂成分（ａ）１００重量部と、不飽和カルボン酸もしくはその無水物を１〜１０重量％含む市販の変性プロピレン重合体１〜５重量部、および、有機過酸化物０．０１〜０．５重量部、とを溶融混練する方法も例示できる。さらに、樹脂成分（ａ）１００重量部と、有機過酸化物０．０１〜０．５重量部を含む溶融混練物１００重量部と、不飽和カルボン酸もしくはその無水物を１〜１０重量％含む市販の変性プロピレン重合体１〜１０重量部、とを溶融混練する方法も例示できる。
【００１９】
変性に使用する不飽和カルボン酸もしくはその無水物としては、アクリル酸、メタクリル酸、マレイン酸、ナジック酸（商品名）、フマル酸、イタコン酸、無水マレイン酸、無水ナジック酸（商品名）、無水イタコン酸などが例示できるが、繊維としてガラス繊維を使用する場合には、補強効果などの点から、無水マレイン酸が好ましい。
【００２０】
本発明で使用する（Ｂ）エチレン／αオレフィン共重合体（ｂ）は、エチレンと、少なくとも１種の炭素数２〜２０の鎖状αオレフィンとのランダム共重合体であるのが好ましい。共重合体（ｂ）は、剛性、耐衝撃性などの点から、共重合体（ｂ）の重量基準で、エチレン単位を２５〜９０重量％の範囲で含有するのが好ましく、５０〜８５重量％の範囲で含有するのがさらに好ましい。
【００２１】
共重合体（ｂ）として、具体的には、エチレン／プロピレン共重合体、エチレン／１−ブテン共重合体、エチレン／１−ヘキセン共重合体、エチレン／４−メチル−１−ペンテン共重合体、もしくは、エチレン／１−オクテン共重合体、などを例示することができる。好ましいのは、エチレン／プロピレン共重合体、エチレン／１−ブテン共重合体、もしくは、エチレン／１−オクテン共重合体である。
【００２２】
共重合体（ｂ）は、耐衝撃性、特に耐落錘衝撃性の点で、そのムーニー粘度（ＭＬ１＋４：ＪＩＳ  Ｋ  ６３００に準拠し、１００℃で測定。）が５〜１００の範囲であり、好ましくは、１０〜７０の範囲である。
【００２３】
本発明で使用するエチレン／／エチレン／αオレフィン共重合体（ｃ）は、剛性と耐落錘衝撃性とのバランスなどの点から、エチレン重合体・ブロック成分を、共重合体（ｃ）の重量基準で、１０〜５０重量％、好ましくは２０〜４０重量％、エチレン／αオレフィン共重合体・ブロック成分を、９０〜５０重量％、好ましくは８０〜６０重量％の範囲で含む、ブロック共重合体である。
【００２４】
共重合体（ｃ）において、エチレン重合体・ブロック成分は、剛性と耐落錘衝撃性とのバランスなどの点から、その融解温度が８０〜１２０℃であるのが好ましく、さらに好ましいのは９０〜１１０℃であり、さらに好ましいのは、９５〜１０５℃である。融解温度は、示差走査熱量計（ＤＳＣ）による測定で求めることができる。
【００２５】
共重合体（ｃ）において、エチレン／オレフィン共重合体・ブロック成分は、エチレン単位と少なくとも１種のエチレン以外のオレフィン単位を含む共重合体であり、好ましくは、エチレン単位と少なくとも１種の炭素数３〜２０の鎖状αオレフィン単位を含む共重合体である。共重合体（ｃ）は、剛性と耐落錘衝撃性とのバランスなどの点から、共重合体（ｃ）の重量基準で、エチレン単位を１０〜５０重量％の範囲で含有するのが好ましく、２０〜４０重量％の範囲で含有するのがさらに好ましい。エチレン／オレフィン共重合体・ブロック成分の構造中で、そのエチレン単位もしくはオレフィン単位の一部が、ブロック構造を呈して存在していてもよい。この場合、前記のエチレン／オレフィン共重合体・ブロック成分は、エチレン／／エチレン／オレフィン共重合体・ブロック成分、もしくは、エチレン／オレフィン／／オレフィン共重合体・ブロック成分、と表記することもできる。
【００２６】
本発明において、共重合体（ｃ）は、主に、樹脂成分（ａ）と、共重合体（ｂ）、との相溶性を改良する作用を奏する。一般に、オレフィン重合体、と、エチレン／αオレフィン共重合体、との相溶性を改良するものとして、スチレン／／エチレン／／プロピレン／スチレン・ブロック共重合体（ＳＥＰＳ）が知られているが、本発明の樹脂成分（ａ）と共重合体（ｂ）との相溶性を改良する目的でこれを用いても、理由は定かでないが、所望の効果は得られない。
【００２７】
共重合体（ｃ）として、具体的には、直鎖状もしくは分岐状のエチレン／／エチレン／ブテン・ブロック共重合体、直鎖状もしくは分岐状のエチレン／／エチレン／プロピレン・ブロック共重合体、エチレン／／エチレン／プロピレン／／エチレン・ブロック共重合体、エチレン／／エチレン／ブテン／／エチレン・ブロック共重合体、などを例示できる。これらは、例えば、次のような方法で製造することができる。すなわち、特公昭６２−４５８８３号公報に開示されているような、１．２−ブタジエン及び１．４−ブタジエンの選択性を制御して重合したポリブタジエンのブロック重合体を水素添加して、エチレン重合体・ブロック成分とエチレン／ブテン共重合体・ブロック成分からなるエチレン／／エチレン／ブテン・ブロック共重合体を製造する方法、特開平１−１６８７４３号公報に開示されているような、ブタジエンとイソプレンのブロック共重合体を水素添加して、エチレン重合体・ブロック成分とエチレン／プロピレン共重合体・ブロック成分から直鎖状もしくは分岐状のエチレン／／エチレン／プロピレン・ブロック共重合体を製造する方法、などである。また、エチレン重合体・ブロック成分、エチレン／ブテン共重合体・ブロック成分からなる、エチレン／／エチレン／ブテン／／エチレン・ブロック共重合体については、特開平４−３４２７５２号公報などに開示されている。
【００２８】
共重合体（ｃ）として、好ましいのは、直鎖状のエチレン／／エチレン／プロピレン・ブロック共重合体、直鎖状のエチレン／／エチレン／ブテン・ブロック共重合体、もしくは、エチレン／／エチレン／プロピレン／／エチレン・ブロック共重合体、である。
【００２９】
本発明の成形体中には、繊維（ｄ）が１〜６ｍｍの平均繊維長で分散されている。成形体の剛性、耐落錘衝撃性などの点で、１〜５ｍｍであるのがさらに好ましい。繊維の種類は限定されないが、例えば、ガラス繊維、炭素繊維などの無機繊維、鉄、ステンレスなどの金属繊維、アラミド繊維などの有機合成繊維等、公知のものを幅広く使用でき、これらを単独で、もしくは、２種以上を組み合わせて使用できる。好ましいのは、ガラス繊維である。
【００３０】
本発明の成形体に含まれる繊維（ｄ）の原料としては、例えば、連続状ガラス繊維束が用いられ、これはガラスロービングとして市販されている。通常、フィラメント集束本数は４００〜１０，０００本であり、テックス番手は３００〜２０，０００ｇ／ｋｍである。剛性と耐衝撃性などの点から、平均繊維径は４〜３０μｍの範囲のものが好ましく、１０〜２０μｍの範囲のものがさらに好ましい。成形体中に含まれる繊維（ｄ）の繊維径も同様である。また、集束本数は１，０００〜６，０００本のものが好ましい。特に、ガラス繊維などの、樹脂成分（ａ）と馴染みにくい繊維の表面には、樹脂成分（ａ）に対する界面接着性付与のためにシランカップリング剤、もしくは、分子量数千から数万の変性ポリオレフィンなどの表面処理が施されていることが好ましい。
【００３１】
本発明の成形体を製造するにあたっては、まず、樹脂成分（ａ）と、繊維成分を含む組成物を製造してもよい。この組成物の製造方法としては、溶融引抜き法など公知の方法が採用できる。例えば、押出機先端に設けられた含浸ダイス中に、押出機より、樹脂成分（ａ）を溶融して供給しながら、該溶融樹脂成分中に十分な長さの繊維束を通過させ、該繊維に溶融樹脂成分を含浸させたのち、ノズルを通して引抜き、２〜５０ｍｍの長さにペレタイズする方法が採用される。また、前述のように、樹脂成分（ａ）、不飽和カルボン酸もしくはその無水物、および、有機過酸化物、をドライブレンドして、押出機のホッパーに投入し、樹脂成分（ａ）の変性も同時に行いながら、溶融混練し、その溶融された変性樹脂成分（ａ）中に十分な長さの繊維束を通過させて、該繊維に溶融樹脂成分を含浸させ、前記組成物を製造する方法も採用できる。
【００３２】
なお、繊維束に、溶融された樹脂成分（ａ）を含浸する方法については、良好な含浸性が得られる方法であれば、その方法に制約はなく、公知の方法が採用できる。例えば、繊維束を張力下にスプレダー表面上を接触通過させることによって、溶融された樹脂成分（ａ）を含浸させる方法（特公昭６３−３７６９４号公報）や、繊維束を、含浸ダイス中に設けられた開繊ピン対の間を非接触で通過させることにより含浸させる方法（ＷＯ９７／１９８０５号パンフレット）が例示できるが、高速引取り時の毛羽発生の問題が少ない点では、後者の方が好ましい。
【００３３】
樹脂成分（ａ）を、不飽和カルボン酸もしくはその無水物で変性して使用する場合、その変性は、樹脂成分（ａ）と繊維成分を含む組成物の製造に先立って事前に行ってもよいし、該組成物の製造時において、樹脂成分（ａ）の溶融混練過程で行ってもよい。
【００３４】
本発明の成形体において、エチレン／αオレフィン共重合体（ｂ）の含有量（Ｗｂ：重量％）と、エチレン／／エチレン／αオレフィン共重合体（ｃ）の含有量（Ｗｃ：重量％）の比（Ｗｂ／Ｗｃ）は、１〜５の範囲であることが、得られる成形体の剛性と耐落錘衝撃性との良好なバランス、特に優れた耐落錘衝撃性を奏するうえで好ましい。特に耐落錘衝撃性の点で、好ましいのは２〜４の範囲でであり、さらに好ましいのは３〜４の範囲である。
【００３５】
本発明の成形体を製造するにあたり、好ましくは、まず、樹脂成分（ａ）と繊維成分を含む組成物が製造されるが、この組成物に、共重合体（ｂ）及び共重合体（ｃ）を配合する場合にはドライブレンド方式を採用してもよい。むしろ、成形体中の繊維長を保持し、より高い剛性、耐落錘衝撃性の改良効果を得るためには、ブレンド後は押出機を通さず、直接射出成形機等の成形機に供する方が好ましい。また、必要に応じて、本発明の成形体には、その所望の性能を阻害しない範囲で、樹脂成分（ａ）と同じもの、もしくは、その他のオレフィン重合体などが、成形体の製造の過程で追加配合されて、含まれていてもよい。また、本発明の成形体には、酸化防止剤、光安定剤、紫外線吸収剤、帯電防止剤などが配合されて含まれていてもよい。
【００３６】
本発明の成形体の製造には、射出成形法、押出成形法、中空成形法、圧縮成形法、射出圧縮成形法等の公知の成形法をなんら制限なく適用できる。混練、成形の負荷によって、繊維成分は少なからず切断されるが、成形体中には、その長さが１〜６ｍｍの繊維（ｄ）として分散される。好ましい成形法は、射出成形法、圧縮成形法および射出圧縮成形法である。得られた成形体は、種々の用途に幅広く使用できるが、なかでも、自動車部品、工業部品用途に好適に使用することができる。特に、本発明の成形体は、落錘衝撃による破壊時の破壊面にシャープエッジが発生しにくいという特徴を有するため、これまで不向きとされた自動車内外装部品に好適に使用することができる。
【００３７】
【実施例】
以下、実施例および比較例にて本発明をさらに具体的に説明するが、本発明はこれらの実施例により制約されるものではない。
【００３８】
下記に、本実施例で測定した物性の測定条件、試験片の作成要領を記す。
＜物性測定条件＞
（１）アイソタクチックペンタッド分率（Ｐ値）
マクロモレキュ−ルズ（Ｍａｃｒｏｍｏｌｅｃｕｌｅｓ）８  ６８７（１９７５）に準拠し、１３Ｃ−ＮＭＲを使用して測定。
（２）メルトフローレート（ＭＦＲ）：  ｇ／１０分
得られた組成物を２３０℃、荷重２１．１８Ｎの条件下で測定（ＪＩＳ  Ｋ６７５８に準拠。）することにより流動性を評価した。
（３）成形体中に分散されている繊維（ガラス繊維）の平均繊維長：  ｍｍ
成形体から切出した５０ｍｍ×５０ｍｍ×３ｍｍの試験片を、雰囲気温度６００℃に設定した電気炉内に２時間放置して樹脂部分を焼却・除去して残渣を得た。得られた残渣は、充分に水中で攪拌したのちその一部をシャーレに移し取る方法によりガラス繊維をサンプリングして、繊維長の計測に供した。ガラス繊維２，０００本について長さを計測した。計測した値を用いて下記式から体積平均繊維長値（Ｌｖ）を算出して、平均繊維長とした。
Ｌｖ＝〔ΣＬｉ・Ｖｉ〕／ΣＶｉ  ＝〔ΣＬｉ・π（Ｄ／２）  ２Ｌｉ・ｎｉ〕／〔Σπ（Ｄ／２）  ２Ｌｉ・ｎｉ〕
＝〔ΣＬｉ２・ｎｉ〕／〔ΣＬｉ・ｎｉ〕
尚、Ｌｉは繊維の長さ、  ｎｉは長さＬｉの繊維の本数、  Ｖｉは長さＬｉの繊維の体積、Ｄは繊維の直径である。
【００３９】
（４）引張試験：  ＭＰａ、％
得られた組成物を用いて、長さ２４６ｍｍ、幅１９ｍｍ、厚み３．２ｍｍの成形体を射出成形により作成し、該成形体を用いて２３℃の条件下で引張降伏強度、及び引張破断伸度を測定（ＪＩＳ  Ｋ７１１３に準拠。）し評価した。
（５）落錘衝撃試験：  ｃｍ
縦１５０ｍｍ、横１５０ｍｍ、厚み３ｍｍの円盤状成形体を規定条件で作成し、その成形体を１１０ｍｍ径の受け軸に６ｍｍ径のネジ２カ所で固定し、重さ２ｋｇの落錘を用いて成形体表面にひびが発生する高さを求めた。
（６）曲げ弾性率（３点曲げ弾性率）：  ＭＰａ
得られた組成物を用いて、長さ１３０ｍｍ、幅１３ｍｍ、厚み６．４ｍｍの成形体を射出成形により作成し、該成形体を用いて２３℃の条件下で曲げ弾性率を測定（ＪＩＳ  Ｋ７２０３に準拠。）することにより剛性を評価した。
（７）アイゾッド衝撃強度：  Ｊ／ｍ
得られた組成物を用いて、長さ６３．５ｍｍ、幅１２．７ｍｍ、厚み６．４ｍｍの成形体を射出成形により作成し、ノッチ加工を施し、該試験片を用いて２３℃におけるアイゾッド衝撃強度を測定（ＪＩＳ  Ｋ７１１０に準拠）することにより耐衝撃性を評価した。
（８）熱変形温度（ＨＤＴ）：  ℃
得られた組成物を用いて、長さ１３０ｍｍ、幅１３ｍｍ、厚み６．４ｍｍの成形体を射出成形により作成し、該成形体を用いて熱変形温度を測定（ＪＩＳ  Ｋ７２０７；１８２０ｋＰａ荷重に準拠。）することにより耐熱剛性を評価した。
（９）繊維分散性評価
直径１５０ｍｍ、厚み３ｍｍ、ゲート８ｍｍの円盤状成形体を下記成形条件Ａで作成し、その成形体をソフテックス社製ソフトＸ線「ＩＩ−１００」（商品名）にて透過写真を撮影し、ガラス繊維の未開繊数を測定した。「未開繊」とは、成形品中にガラス繊維が分散せずに凝集し、成形品中に繊維束として存在する状態を言う。
（１０）ムーニー粘度（ＭＬ１＋４）
１００℃、予熱１分、ローター始動後４分の条件下で測定することにより（ＪＩＳ  Ｋ６３００に準拠。）粘度を測定した。
【００４０】
＜試験片作成要領＞
（１）成形条件Ａ．
使用機器：長繊維用低圧縮スクリュー成形機（日精株式会社製  型締め圧：１６０ｔ）
スクリュータイプ：  長繊維用深溝タイプ
スクリュー径：  ５０ｍｍ
フィード部：  Ｌ／Ｄ＝６．８、  溝深さ９．０ｍｍ
圧縮部：  Ｌ／Ｄ＝６．８、圧縮比１．６
チェックリングクリアランス：  ５．０ｍｍ
ノズル径：  ６ｍｍ
成形温度：  ２５０℃
金型温度：  ５０℃
射出速度：  中速
計量速度：  低速
背圧：  ０％
（２）成形条件Ｂ．
使用機器：長繊維用低圧縮スクリュー成形機（日精株式会社製  型締め圧：１６０ｔ）
スクリュータイプ：  標準タイプ
スクリュー径：  ５０ｍｍ
フィード部：  Ｌ／Ｄ＝９．９、溝深さ６．６ｍｍ
圧縮部：  Ｌ／Ｄ＝３．０、圧縮比２．７
チェックリングクリアランス：  ３．０ｍｍ
ノズル径：  ３ｍｍ
成形温度：  ２５０℃
金型温度：  ５０℃
射出速度：  中速
計量速度：  低速
背圧：１０％
【００４１】
実施例１
樹脂成分（ａ）として、マグネシウム原子、チタン原子、ハロゲン原子、多価カルボン酸エステルを含む固体触媒成分と、トリエチルアルミニウム、およびジイソプロピルジメトキシシランの電子供与性化合物から得られる高立体規則性触媒を用いて得られた、ＭＦＲ値が２０ｇ／１０分で、Ｐ値が９６％の、プロピレン単独重合体（樹脂成分（ａ））を用いた。この樹脂成分（ａ）１００重量部に、無水マレイン酸を０．１重量部、２，６−ジ−ｔ−ブチルパラクレゾールを０．１重量部、カルシウムステアレートを０．１重量部、２，５−ジメチル−２，５−ジ（ｔ−ブチルパーオキシ）ヘキサンを０．１重量部加えて混合し、２００℃に設定した押出機で押出して、ＭＦＲが１２０ｇ／１０分である、変性されたプロピレン単独重合体（変性された樹脂成分（ａ））を製造した。平均繊維径が１７μｍ、テックス番手が２３１０ｇ／ｋｍのガラスロービングを２８０℃に加熱した含浸槽に導く一方で、該含浸槽内には上記変性プロピレン単独重合体（変性された樹脂成分（ａ））の溶融物を供給した。ガラスロービングに該変性樹脂成分（ａ）を含浸させた後、引き抜き、冷却し、長さを１０ｍｍにカットして、ガラス繊維含有量が４８重量％の組成物を得た。この組成物を８４重量％、エチレン単位の含有量が７５重量％で、ムーニー粘度ＭＬ１＋４が１６の、エチレン／αオレフィン共重合体（共重合体（ｂ））を１２重量％、ならびに、融解温度が９７℃であるエチレン重合体・ブロック成分を、エチレン／／エチレン／ブテン／／エチレン・ブロック共重合体（ｃ）の重量基準で３０重量％、および、エチレン／ブテン共重合体・ブロック成分をエチレン／／ブテン／／エチレン共重合体・ブロック成分の重量基準で７０重量％の範囲で含むエチレン／ブテン／／エチレン共重合体・ブロック成分を、エチレン／／エチレン／ブテン／／エチレン共重合体（ｃ）の重量基準で７０重量％の範囲で含む、共重合体（ｃ）であって、そのＭＦＲ値が１．５ｇ／１０分である、エチレン／／エチレン／ブテン／／エチレン・ブロック共重合体（ｃ）を４重量％混合した（このとき、共重合体（ｂ）の含有量（Ｗｂ：重量％）と、共重合体（ｃ）の含有量（Ｗｃ）の比（Ｗｂ／Ｗｃ）は３であった。）。尚、共重合体（ｂ）として、住友化学社製「Ｈ４３０」（商品名）、共重合体（ｃ）として、ＪＳＲ社製「６２００Ｐ」（商品名）を用いた。
得られた組成物を、シリンダー温度２５０℃に設定した射出成形機に供し、組み合わせ試験片金型により、成形条件Ａにて成形体（試験片）を成形した。成形体中に分散している繊維（ｄ）の平均繊維長は３．４ｍｍであった。成形体について、物性を評価したが、いずれも良好であった。特に、落錘試験の破壊部は、シャープエッジの発生が少なかった。結果を表１に示した。
【００４２】
実施例２
実施例１に準拠して、実施例１と同組成の組成物を用いて、成形条件Ｂにて成形体（試験片）を成形した。その結果、成形体中の繊維の平均繊維長は１．３ｍｍであった。実施例１で行った成形条件Ａと比較して５０％程度の繊維長だが、成形体の物性はいずれも良好であった。結果を表１に示した。
【００４３】
実施例３
樹脂成分（ａ）として、マグネシウム原子、チタン原子、ハロゲン原子、多価カルボン酸エステルを含む固体触媒成分と、トリエチルアルミニウム、およびジイソプロピルジメトキシシランの電子供与性化合物から得られる高立体規則性触媒を用いて得られた、ＭＦＲ値が１００ｇ／１０分でＰ値が９７％のプロピレン重合体・ブロック成分を８７重量％、エチレン単位の含有量が、エチレン／プロピレン共重合体・ブロック成分の重量基準で、４８重量％である、エチレン／プロピレン共重合体・ブロック成分を１３重量％含み、そのＭＦＲ値が３０ｇ／１０分であるプロピレン／／エチレン／プロピレン・ブロック共重合体（樹脂成分（ａ））を用いた。そして、この樹脂成分（ａ）１００重量部に、無水マレイン酸を０．１重量％、２，６−ジ−ｔ−ブチルパラクレゾールを０．１重量％、カルシウムステアレートを０．１重量％、２，５−ジメチル−２，５−ジ（ｔ−ブチルパーオキシ）ヘキサンを０．１重量％加えて混合し、２００℃に設定した押出機で押出して、ＭＦＲ値が１４０ｇ／１０分である、変性されたプロピレン／／エチレン／プロピレン・ブロック共重合体（変性された樹脂成分（ａ））を用いた以外は、実施例１に準じて、成形条件Ａにて成形体（試験片）を成形した。成形体中に分散されている繊維（ｄ）の平均繊維長は３．４ｍｍであった。得られた成形体について、物性を測定したところ、いずれも良好であった。結果を表１に示した。
【００４４】
実施例４
実施例３で得られた組成物を用いて、成形条件Ｂで、成形体（試験片）を成形した。その結果、成形体中に分散されている繊維の平均繊維長は１．２ｍｍであった。成形条件Ａと比較して５０％程度の繊維長だが、成形体の物性はいずれも良好であった。得られた成形体について物性を測定した結果を表１に示した。
【００４５】
比較例１
エチレン／／エチレン／ブテン／／エチレン共重合体（ｃ）を使用しなかった以外は、実施例１に準じて、成形体（試験片）を、成形条件Ａにて成形して評価した。成形体中に存在する繊維の平均繊維長は３．５ｍｍであった。得られた成形体について、物性を測定したところ、落錘衝撃強度が低下し、ガラス繊維の分散も悪く、未開繊が発生していることが判明した。結果を表２に示した。
【００４６】
比較例２
比較例１と同組成物を成形条件Ｂにて成形した成形体（試験片）を用いて評価したが、落錘衝撃強度が極端に低下した。成形体中の繊維の平均繊維長は１．２ｍｍであった。結果を表２に示した。
【００４７】
比較例３
共重合体（ｃ）にかえて、クラレ社製「２００４」（商品名）を使用した以外は、実施例１に準じて、成形条件Ａにて成形した成形体（試験片）を用いて評価した。クラレ社製「２００４」は、スチレン単位を、スチレン／／エチレン／プロピレン／／スチレン・ブロック共重合体の重量基準で、２０重量％含有し、エチレン単位を、エチレン／プロピレン共重合体・ブロック成分の重量基準で、１３重量％含有するエチレン／プロピレン共重合体・ブロック成分を、スチレン／／エチレン／プロピレン／／スチレン・ブロック共重合体の重量基準で、８０重量％含有する、スチレン／／エチレン／プロピレン／／スチレン・ブロック共重合体であり、そのＭＦＲ値が５ｇ／１０分であった。
得られた成形体（試験片）は、落錘衝撃強度が不足していることが判明した。成形体中の繊維の平均繊維長は３．４ｍｍであった。結果を表２に示した。
【００４８】
比較例４
比較例３と同組成物を成形条件Ｂにて成形した成形体（試験片）を用いその物性を評価したが、落錘衝撃強度が低下した。結果を表２に示した。成形体中の繊維の平均繊維長は１．２ｍｍであった。
【００４９】
比較例５
実施例１に準じ、樹脂成分（ａ）にかえて、ＭＦＲ値が２０ｇ／１０分、Ｐ値が９５％である、プロピレン単独重合体を製造し、これに、無水マレイン酸を０．１重量％、２，６−ジ−ｔ−ブチルパラクレゾールを０．１重量％、カルシウムステアレートを０．１重量％、２，５−ジメチル−２，５−ジ（ｔ−ブチルパーオキシ）ヘキサンを０．０９重量％を加えて混合し、実施例１と同方法で、ＭＦＲ値が１２０ｇ／１０分である、変性されたプロピレン単独重合体を製造した。実施例１と同様にして、ガラス繊維を４８重量％含む組成物を製造し、この組成物８４重量％に、共重合体（ｂ）と共重合体（ｃ）を、その重量比（（ｂ）／（Ｃ））が３となる割合で、合計量として１６重量％をブレンドし、成形条件Ａにて成形した成形体（試験片）を用いて評価した。成形体中に分散されている繊維の平均繊維長は３．５ｍｍであった。落錘衝撃強度は高いが、剛性が不足していることが判明した。結果を表２に示した。
【００５０】
2005023216.tif 000002
【００５１】
2005023216.tif 000003
【００５２】
【発明の効果】
本発明によれば、耐落錘衝撃性に優れた成形体が提供される。
また、本発明によれば、剛性と耐落錘衝撃性とのバランスに優れた成形体が提供される。
また、本発明によれば、耐落錘衝撃性に優れ、成形体の破壊面において、シャープエッジの発生が低減された成形体が提供される。